(57)【特許請求の範囲】
【請求項１】
表面処理剤としてアミノシラン化合物を用いて表面処理されたカーボンブラックと、
ポリカルボン酸系減水剤と、
前記表面処理剤に、下記一般式(１)
Ｓｉ（ＯＲ）4  ……  (１)
（式中、Ｒはメチル又はエチルである。）
で表される化合物と、を含むことを特徴とする顔料分散液。
【請求項２】
前記アミノシラン化合物で表面処理されたカーボンブラックの表面に導入されたアミン官能基は０．１〜３０％範囲で存在することを特徴とする請求項１に記載の顔料分散液。
【請求項３】
前記アミノシラン化合物と一般式（１）で表される化合物は、アミノシラン化合物：一般式（１）で表される化合物が１〜９９．９９重量％：９９〜０．０１重量％の比の範囲で使用されることを特徴とする請求項１に記載の顔料分散液。
【請求項４】
前記ポリカルボン酸系減水剤は、前記アミノシラン化合物で表面処理されたカーボンブラック１００重量部に対して１０〜１００重量部の範囲で使用されることを特徴とする請求項１に記載の顔料分散液。
【請求項５】
前記アミノシラン化合物で表面処理されたカーボンブラックの含量は、全顔料分散液に対して０．１〜４０重量％であることを特徴とする請求項１に記載の顔料分散液。
【請求項６】
前記アミノシラン化合物は、３−アミノプロピルトリアルコキシシラン、Ｎ−アミノエチル−３−プロピルトリアルコキシシラン、またはＮ−アルキル−３−アミノプロピルトリアルコキシシランであることを特徴とする請求項１に記載の顔料分散液。
【請求項７】
表面処理剤としてアミノシラン化合物を用いて表面処理されたカーボンブラックと、
ポリカルボン酸系減水剤とを含む顔料分散液を含むことを特徴とするセメント用黒減水剤。
【請求項８】
請求項１から６の何れか１項に記載の顔料分散液を含むことを特徴とするセメント用黒減水剤。
【請求項９】
前記顔料分散液の含量が０．１〜２０重量％であることを特徴とする請求項７又は８の何れか１項に記載のセメント用黒減水剤。
【発明の詳細な説明】
【技術分野】
【０００１】
本発明は、アミノシラン化合物で表面処理されたカーボンブラック及びポリカルボン酸系減水剤を含むことを特徴とする顔料分散液及びこれを用いた黒減水剤に関する。
【背景技術】
【０００２】
減水剤（ｗａｔｅｒ−ｒｅｄｕｃｉｎｇ  ａｇｅｎｔ）とは、コンクリートのワーカビリティーの改善を主目的とする混合剤であって、これを用いてコンクリートの量を低減でき、耐久性を改善し、強度を向上させてセメントを節約できる物質である。このようなセメントの減水剤は、リグニン系、ナフタレン系、及びポリカルボン酸系減水剤に分けられ、上記の順に流動性と持続性に優れた特徴がある。これら減水剤は根本的にセメントの減水性能を向上させることを目標とする。
【０００３】
最近、ナフタレン系減水剤をカーボンブラックの分散剤として用いてセメントの減水に効果があることを証明したが、ナフタレン系減水剤の場合、減水効果がポリカルボン酸系減水剤に比べて劣るという短所があって、高性能を発現するには限界があった。
【０００４】
特許文献１は、ポリカルボン酸系の分散剤を用いて酸化鉄及びカーボンブラックを浮遊させる方法を開示しているが、上記特許は、複雑な高分子合成工程により合成された一部の特殊な分散剤にだけ顔料が効果的に導入されるため、実用的でない。
【０００５】
したがって、通常のポリカルボン酸系減水剤をカーボンブラック顔料の分散剤として使用できる方法に関する研究が必要である。
【先行技術文献】
【特許文献】
【０００６】
【特許文献１】米国公開公報第２００４−０２３１５６７号
【発明の概要】
【発明が解決しようとする課題】
【０００７】
本発明者らは性能に優れた通常のポリカルボン酸系減水剤をカーボンブラックの分散剤として使用するために研究した結果、カーボンブラックの表面をアミノシラン化合物で処理して官能基を導入し、これをポリカルボン酸系減水剤と共に用いて顔料分散液を製造する場合、分散性に優れ、減水剤とセメントの黒色が同時に得られるだけでなく、超高強度のコンクリートを製造できるということを明らかにして本発明の完成に至った。
【０００８】
したがって、本発明は、分散性及び強度に優れた顔料分散液を提供することをその目的とする。
【０００９】
また、本発明は、上記顔料分散液を用いて黒色を示し、分散安定性に優れ、流動性に優れたセメント用黒減水剤を提供することをその目的とする。
【課題を解決するための手段】
【００１０】
上記課題を解決するために本発明は、表面処理剤としてアミノシラン化合物を用いて表面処理されたカーボンブラックと、ポリカルボン酸系減水剤と、前記表面処理剤に、下記一般式(１)
Ｓｉ（ＯＲ）4  ……  (１)
（式中、Ｒはメチル又はエチルである。）
で表される化合物と、を含むことを特徴とする顔料分散液である。
本発明は顔料分散液であって、前記アミノシラン化合物で表面処理されたカーボンブラックの表面に導入されたアミン官能基は０．１〜３０％範囲で存在することを特徴とする顔料分散液である。
本発明は顔料分散液であって、前記アミノシラン化合物と一般式（１）で表される化合物は、アミノシラン化合物：一般式（１）で表される化合物が１〜９９．９９重量％：９９〜０．０１重量％の比の範囲で使用されることを特徴とする顔料分散液である。
本発明は顔料分散液であって、前記ポリカルボン酸系減水剤は、前記アミノシラン化合物で表面処理されたカーボンブラック１００重量部に対して１０〜１００重量部の範囲で使用されることを特徴とする顔料分散液である。
本発明は顔料分散液であって、前記アミノシラン化合物で表面処理されたカーボンブラックの含量は、全顔料分散液に対して０．１〜４０重量％であることを特徴とする顔料分散液である。
本発明は顔料分散液であって、前記アミノシラン化合物は、３−アミノプロピルトリアルコキシシラン、Ｎ−アミノエチル−３−プロピルトリアルコキシシラン、またはＮ−アルキル−３−アミノプロピルトリアルコキシシランであることを特徴とする顔料分散液である。
本発明は、表面処理剤としてアミノシラン化合物を用いて表面処理されたカーボンブラックと、ポリカルボン酸系減水剤とを含む顔料分散液を含むことを特徴とするセメント用黒減水剤である。
本発明はセメント用黒減水剤であって、前記に記載の顔料分散液を含むことを特徴とするセメント用黒減水剤である。
本発明はセメント用黒減水剤であって、前記顔料分散液の含量が０．１〜２０重量％であることを特徴とするセメント用黒減水剤である。
本発明は、顔料としてアミノシラン化合物を用いて表面処理したカーボンブラックと、顔料分散剤としてポリカルボン酸系減水剤と、を含むことを特徴とする顔料分散液に関する。ポリカルボン酸系減水剤は、化学構造中にポリカルボン酸を含む。
【００１１】
また、本発明は、上記顔料分散液を含むことを特徴とするセメント用黒減水剤に関する。
【発明の効果】
【００１２】
本発明は、ナフタレン系減水剤よりも性能に優れたポリカルボン酸系減水剤を分散剤として使用し、アミノシラン化合物により表面改質されたカーボンブラックを水分散させることにより、減水剤とセメントの黒色が同時に得られるだけでなく、ナノ粒子のカーボンブラックが存在するため、セメントの流動性が向上して超高強度のコンクリートを製造できるという特徴がある。また、上記のような方法を用いた場合、通常のポリカルボン酸系減水剤をカーボンブラックの分散剤として使用可能であるという長所がある。
【発明を実施するための形態】
【００１３】
本発明は、顔料としてアミノシラン化合物で表面処理されたカーボンブラックと、顔料分散剤としてポリカルボン酸系減水剤と、を含む顔料分散液をその特徴とする。
【００１４】
以下、本発明をより詳しく説明する。
【００１５】
本発明に係るアミノシラン化合物で表面処理されたカーボンブラックは、ポリカルボン酸系減水剤によく分散されるように表面官能基が調節されたカーボンブラックを意味する。本発明ではカーボンブラックの表面処理剤としてアミノシラン化合物を使用する。アミン官能基は、カーボンブラックの表面に容易に付着して増幅するため、所望する量だけ官能基を導入できるという長所がある。水溶液状態ではシラン基はシラノール基に転換し、アミン官能基はそのまま残っているため、アミノシリカカーボンブラックを形成することになる。
【００１６】
本発明では、アミノシラン化合物の使用量を調節することにより、カーボンブラックの表面に結合されるアミン官能基の含量を調節することができる。アミノシラン化合物の使用量はカーボンブラック１００重量部を基準として０．１〜５０重量部の範囲で使用することが好ましく、効率的な表面特性を発揮するためには０．２〜３０重量部を使用することがさらに好ましい。アミノシラン化合物の使用量が上記範囲を超えて過量使用されると、未反応のアミノシラン化合物の量が増加して経済性が低下する問題がある。使用可能なアミノシラン化合物の種類は制限されることはないが、反応性のあるアルコキシ官能基が１つ以上存在することが好ましく、アルコキシ官能基が３つ以上存在することがさらに好ましい。このようなアミノシラン化合物は、アミノシラン化合物間の縮合反応を促進させる化合物であって、例えば３−アミノプロピルトリアルコキシシラン、Ｎ−アミノエチル−３−プロピルトリアルコキシシラン、またはＮ−アルキル−３−アミノプロピルトリアルコキシシランなどを用いることができる。
【００１７】
上記カーボンブラックに導入されたアミン官能基は、０．１〜３０％範囲で存在することが分散に好ましく、１〜２０％範囲で存在することがさらに好ましい。上記カーボンブラックの表面に導入されたアミン官能基が０．１％未満である場合、分散効果が低下し、３０％を超える場合、架橋が激しくなって大きい塊りのカーボン粒子が生成され経済的負担を増やすという短所がある。
【００１８】
上記アミノシラン化合物で表面処理されたカーボンブラックは、本発明者の既存の韓国登録特許第７５８，３１４号及び第７４４，８２９号を参考として製造してもよい。例えば、アルコールのような有機溶媒中でカーボンブラックとアミノシラン化合物を混合して溶媒を除去することにより表面処理反応させる。アミノシラン化合物のシラン基はシラノール基に転換され、アミン官能基はそのまま残っているため、アミノシリカカーボンブラックになる。
【００１９】
好ましくはシリカ含量を増加させるために、上記表面処理剤に下記一般式（１）で表される化合物をさらに添加して使用してもよい。アミノシラン化合物とＳｉ（ＯＲ）4は架橋結合を生成するからである。
【００２０】
【化１】
0005331184.tif 000002
【００２１】
上記一般式（１）で表される化合物の添加量は、カーボンブラック１００重量部を基準として０．１〜５０重量部の範囲で使用することが好ましく、０．２〜３０重量部を使用することがさらに好ましい。
【００２２】
Ｓｉ（ＯＲ）4の量が高くなれば、シリカの含量も高くなるが、アミンが存在しなければアミノシラン化合物とＳｉ（ＯＲ）4との架橋が起こらないため、Ｓｉ（ＯＲ）4の量をアミノシラン化合物と共に調節して使用しなければならない。アミン官能基なしに架橋を行うためには酸、塩基などの他の触媒剤が入らなければならない短所があるからである。アミノシラン化合物：Ｓｉ（ＯＲ）4を１〜９９．９９重量％：９９〜０．０１重量％の分子比の範囲で使用することが好ましい。
【００２３】
本発明で顔料分散剤としてポリカルボン酸系減水剤を使用する。ポリカルボン酸系減水剤は、性能に優れるため、超高強度のコンクリートに必須であり、ナノ粒子の物質がセメントの配合に入る場合、ナノベアリングボールの役割をするため、流動性がさらに向上する。このために本発明によるアミノシラン化合物で表面処理されたカーボンブラックは、高性能のポリカルボン酸系減水剤を分散剤として用いてナノ粒子化させる。本発明のポリカルボン酸系減水剤の種類は、当業界で使用しているものを制限なしに使用でき、例えば、ポリアクリル系高分子やポリエチレングリコールのエステル化反応による櫛構造の高分子形態からなるポリカルボン酸系減水剤を用いてもよい。上記ポリカルボン酸系減水剤は、アミノシラン化合物で表面処理されたカーボンブラック１００重量部に対して１０〜１００重量部の範囲で使用することが好ましく、１０重量部未満であれば、分散性に問題があり、１００重量部を超えると、経済性に問題がある。
【００２４】
本発明による顔料分散液は、上記顔料と顔料分散剤をミリングして製造してもよい。通常、カーボンブラックのジブチルフタレート（ｄｉｂｕｔｙｌ  ｐｈｔｈａｌａｔｅ、以下、ＤＢＰ）の吸油量が大きいほど分散剤が多く必要になる。本発明の表面処理されたカーボンブラックは、ジブチルフタレートの吸油量が２０〜２００ｍｌ／１００ｇであることが好ましい。また、本発明で使用するカーボンブラックは、表面積が５〜５００ｍ2／ｇであることが好ましい。
【００２５】
上記表面処理されたカーボンブラックの含量は、全顔料分散液に対して０．１〜４０重量％を使用することが好ましく、優れた分散性のためには５〜２０重量％を使用することがさらに好ましい。上記アミノシラン化合物で表面処理されたカーボンブラックが０．１重量％未満であれば、粒子数が少なすぎる問題があり、４０重量％を超えると、分散しにくい問題がある。
【００２６】
従来の一般的なカーボンブラックは、ポリカルボン酸系減水剤を顔料分散剤として用いる場合、反応結合親和性がないため、分散できない問題があった。本発明によれば、上記のような問題を解決するために、表面が改質されたカーボンブラックをポリカルボン酸系減水剤と共に使用することをその特徴とする。ポリカルボン酸系減水剤をカーボンブラックの分散剤として使用するためにはカーボンブラックの表面改質が重要である。ポリカルボン酸系減水剤には、カルボキシル官能基が存在し、その一部は鎖状になり、櫛のような形態の高分子からなる。本発明によれば、ポリカルボン酸系減水剤の官能基は、カーボンブラックのアミン官能基と酸−塩基反応により反応するため、カーボンブラックの表面にアミン官能基を導入する場合、様々な種類のポリカルボン酸系減水剤をカーボンブラックの分散剤として使用できるという長所がある。
【００２７】
本発明は、上記のようにアミノシラン化合物でカーボンブラックの表面を処理して官能基を調節した後、これをポリカルボン酸系減水剤と反応させることにより、セメントの黒色が得られるだけでなく、ナノ粒子のカーボンブラックが存在するため、セメントの流動性を向上させて超高強度のコンクリートを製造できるという特徴がある。
【００２８】
また、本発明は、上記のように製造された顔料分散液をセメントに添加して流動性に優れたセメント用黒減水剤を製造することができる。この時、顔料分散液の添加量は０．１〜２０重量％が好ましく、黒減水剤の使用量が０．１重量％未満であれば、減水性能が低下して黒色度が不充分であり、２０重量％を超えると、減水性能に優れ、黒色度も向上するが、経済性に劣るという問題がある。
【００２９】
上述したような本発明を下記の実施例を通してより詳しく説明するが、下記の実施例は本発明に対する理解を助けるためのものであって、本発明の範囲を限定するものではない。
【００３０】
＜実施例１＞顔料分散液の製造
カーボンブラック（ＯＣＩ製品、Ｎ２２０）へのアミノシリカの導入は、本発明者の既存の韓国登録特許第７５８，３１４号の方法により行われた。上記により製造された５％のアミン官能基が導入されたカーボンブラック２０重量部に、ポリカルボン酸系減水剤（東洋メジャー社製品、ＨＲＡ７００、固体含量４０％）１０重量部及び水７０重量部を添加してインラインミキサー（Ｋ＆Ｓ社製品）に入れた後、３０００ｒｐｍで１時間作動させて顔料分散液を得た。
【００３１】
＜実施例２＞顔料分散液の製造
カーボンブラック（ＯＣＩ製品、Ｎ２２０）へのアミノシリカの導入は、本発明者の既存の韓国登録特許第７５８，３１４号の方法により行われた。上記により製造された５％のアミン官能基が導入されたカーボンブラック２０重量部に、ポリカルボン酸系減水剤（東洋メジャー社製品、ＷＲ７００、固体含量４０％）１０重量部及び水７０重量部を添加してインラインミキサー（Ｋ＆Ｓ社製品）に入れた後、３０００ｒｐｍで１時間作動させて顔料分散液を得た。
【００３２】
＜実施例３〜５＞顔料分散液の製造
下記表１の市販のポリカルボン酸系減水剤（固体含量４０％）を適用して実施例１と同様の方法で処理し、顔料分散液を得た。
【００３３】
【表１】
0005331184.tif 000003
【００３４】
上記減水剤は通常のポリカルボン酸系減水剤であり、東洋メジャー社の製品を使用し、実施例１〜５で得られた顔料分散剤は、室温で約１週間良好な分散安定性を維持した。
【００３５】
＜比較例１＞顔料分散液の製造
表面処理していないカーボンブラック（Ｎ２２０）を用いたことを除いては、上記実施例１と同様の方法で顔料分散液を製造した。
【００３６】
＜試験例１＞顔料分散液の平均粒度及び粒度分析
上記実施例１〜５及び比較例１で製造した顔料分散液を比較するために、平均粒度及び室温で１週間放置した後の粒度を分析し、その結果を下記表２に示した。
【００３７】
平均粒度は粒度計（大塚社製造、ＥＬＳ−Ｚ）を用いて測定し、分散性の程度は１週間放置した後に粒度計で再測定して観察した。
【００３８】
【表２】
0005331184.tif 000004
【００３９】
上記結果から分かるように、実施例１〜４による顔料分散液は分散性に優れ、平均粒度は１８０ｎｍであり、室温で１週間放置後の粒度を分析した結果に変化がないことを確認することができた。実施例５の場合、実施例１〜４に比して低い物理的性質が得られたが、優れた物性を示している。反面、比較例１の顔料分散液は、分散程度が不良で、平均粒度は４００ｎｍ水準であり、１週間の室温放置時、沈殿物が多量発生してセメントとの混合が困難である。
【００４０】
＜試験例２＞黒減水剤の製造及び流動性の測定
通常、セメントは、その粒度（ｎｍ）とスランプ測定器を用いて広がる長さの平均を測定してその性能を評価する。本試験例では、上記実施例１で製造された顔料分散液のスランプを測定するために、セメント（東洋セメント製品）１００ｇ、上記実施例１で製造された顔料分散液２．５ｇ、及び水４３ｇを添加して３分間攪拌してセメント用黒減水剤を製造し、これを１００ｍｌ容量のスランプ測定器に入れてスランプを測定した。ここで、スランプ測定は、セメントの流動性を測定するために行われるが、黒減水剤が広がる長さの平均（ｍｍ）を測定し、３日間固めた後に各セメント試料のスランプを測定した結果、１５５ｍｍの値が得られた。これを比較するためにポリカルボン酸減水剤だけを適用して測定した結果、１５０ｍｍの値が得られ、カーボンブラックを添加したものが優れた結果を示すことが分かった。また、スランプロスの経時変化を測定した結果、比較例と同等以上の結果が得られ、これによって、カーボンブラックを添加しても減水剤としてのワーカビリティは充分であることが分かった。